(57)【要約】【課題】高い熱形状安定性、極めて良好な耐衝撃性、高い破断点伸び並びに良好な層付着を示す多層複合材料。【解決手段】次の層：Ｉ．  少なくとも４０質量％が次の成分を含む成形材料からなる第１の層（層Ｉ）：１）  ヘキサメチレンジアミン、テレフタル酸及び８〜１９個のＣ原子を有する脂肪族ジカルボン酸を基礎とするコポリアミド６０〜９９質量部並びに２）  耐衝撃性改質剤としてのオレフィン系コポリマー４０〜１質量部、ここで、１）及び２）の質量部の合計は１００であり；ＩＩ．  少なくとも６０質量％がＥＶＯＨからなる成形材料からなる第２の層（層ＩＩ）；ＩＩＩ．  ポリアミド成形材料からなる第３の層を含む。【選択図】なし【特許請求の範囲】
【請求項１】
次の層：
Ｉ．  少なくとも４０質量％が次の成分を含む成形材料からなる第１の層（層Ｉ）：
１）  次の
α）  ヘキサメチレンジアミンとテレフタル酸との組み合わせ４１〜９０モル％並びに
β）  ヘキサメチレンジアミンと８〜１９個のＣ原子を有する線状脂肪族ジカルボン酸との組み合わせ５９〜１０モル％
に由来するモノマー単位からなる部分芳香族コポリアミド６０〜９９質量部、
ここで、前記モル％の記載は、α）及びβ）の合計を基準とし、かつ前記ヘキサメチレンジアミンの最大２０％は、等価量の他のジアミンに置き換えられていてもよく、及び／又は、前記テレフタル酸の最大２０％は、等価量の他の芳香族ジカルボン酸及び／又は１，４−シクロヘキサンジカルボン酸に置き換えられていてもよく、及び／又は、ヘキサメチレンジアミンと線状脂肪族ジカルボン酸とからなる繰り返し単位の最大２０％は、６〜１２個のＣ原子を有するラクタム又はω−アミノカルボン酸に由来する等価量の単位に置き換えられていてもよく、
２）  耐衝撃性改質剤としてのオレフィン系コポリマー４０〜１質量部、
ここで、１）及び２）の質量部の合計は１００であり；
ＩＩ．  少なくとも６０質量％がＥＶＯＨからなる成形材料からなる第２の層（層ＩＩ）；
ＩＩＩ．  ポリアミド成形材料からなる第３の層
を含む、多層複合材料。
【請求項２】
層Ｉの前記成形材料は、他の添加物０．０１〜６０質量％を含有することを特徴とする、請求項１に記載の多層複合材料。
【請求項３】
前記他の添加物の１つが、銅を含む安定剤であることを特徴とする、請求項２に記載の多層複合材料。
【請求項４】
前記他の添加物の１つが、酸化安定剤であることを特徴とする、請求項２又は３に記載の多層複合材料。
【請求項５】
層Ｉのコポリアミドのクリスタリット融点Ｔmは、ISO 11357による２回目の昇温時で測定して、２４０℃〜３００℃の範囲内であることを特徴とする、請求項１から４までのいずれか１項に記載の多層複合材料。
【請求項６】
層ＩＩの成形材料のＥＶＯＨは、エチレン単位２２〜６０モル％を含むことを特徴とする、請求項１から５までのいずれか１項に記載の多層複合材料。
【請求項７】
第３の層のポリアミド成形材料は、第１の層のポリアミド成形材料と同じ種類であることを特徴とする、請求項１から６までのいずれか１項に記載の多層複合材料。
【請求項８】
第３の層のポリアミド成形材料は、脂肪族ポリアミドを基礎として構成されていることを特徴とする、請求項１から６までのいずれか１項に記載の多層複合材料。
【請求項９】
前記多層複合材料は、１つ以上の他の層を含むことを特徴とする、請求項１から８までのいずれか１項に記載の多層複合材料。
【請求項１０】
前記多層複合材料は、シート若しくはフィルム、プレート又は中空成形品であることを特徴とする、請求項１から９までのいずれか１項に記載の多層複合材料。
【請求項１１】
前記中空成形品は、中空異形材、殊に管、又は容器であることを特徴とする、請求項１０に記載の多層複合材料。
【請求項１２】
前記多層複合材料は、導電性層及びエラストマー外側被覆から選択される１つ以上の他の層を含む、請求項１１に記載の多層複合材料。
【請求項１３】
前記多層複合材料は、燃料導管、液圧導管、ブレーキ導管、クラッチ導管、冷却液導管、石油生産工業若しくはガス生産工業における剛性管若しくはフレキシブル管用のライナー、又はアンビリカルチューブであることを特徴とする、請求項１１又は１２に記載の多層複合材料。
【請求項１４】
前記多層複合材料が、ブレーキ液容器又は燃料容器であることを特徴とする、請求項１１又は１２に記載の多層複合材料。
【発明の詳細な説明】
【技術分野】
【０００１】
本発明の主題は、ＥＶＯＨからなる遮断層と、耐衝撃性が改質された部分芳香族ポリアミドを基礎とする成形材料からなる層とを含む多層複合材料である。この多層複合材料は、第１に、中空成形品、例えば、液状媒体又はガス状媒体を導通又は貯蔵するための中空異形材又は容器である。
【背景技術】
【０００２】
例えば、自動車中で液状媒体又はガス状媒体を導くための管として使用される多層複合材料を開発する際に、十分な耐燃料性についての要求の他に、燃料成分の環境への排出を低減するために、自動車工業により特に燃料導管の遮断作用の改善が求められる。これが、例えばエチレン−ビニルアルコールコポリマー（ＥＶＯＨ）を遮断層材料として使用する多層管系の開発を引き起こした。ＥＶＯＨ層の他に脂肪族ポリアミドを基礎とする更なる層を含む、この種の多層複合材料は、例えば特許文献１から公知である。
【０００３】
自動車用途においてはエンジンルーム内で比較的高い温度になる傾向があるため、多くの場合に、脂肪族ポリアミドの熱形状安定性は、この種の用途のためにはもはや十分とはいえない。従って、ここ数年来、脂肪族ポリアミドを部分芳香族ポリアミドに置き換える努力がなされている。特許文献２には、耐衝撃性が改質された部分芳香族ポリアミドからなる少なくとも１つの層を含む中空成形品が記載されていて；この中空成形品は、更に脂肪族ポリアミドからなる層を含むことができるが、他の層は含まない。この文献は、ＰＡ１２と比べて耐衝撃性が改質された部分芳香族ポリアミドが、燃料成分の拡散に対して改善された遮断作用を示すことを教示している。しかしながら、多くの用途にとって、比較的高い温度であっても、この遮断作用はまだ十分とはいえない。
【０００４】
特許文献３からは、燃料導管は、耐衝撃性が改質された部分芳香族ポリアミドからなる層と、遮断層とを含むことができ、この遮断層は例えばＥＶＯＨからなることが公知である。更に、特許文献４は、ポリフタルアミドからなる外層と、ＥＶＯＨからなる中間層と、フッ素ポリマーからなる内層とを含む管を記載している。ポリフタルアミドの種類については何も述べられていない。
【０００５】
特許文献５では、ＥＶＯＨ層がＰＡ１１層又はＰＡ１２層に対して付着せず、従って付加的な定着剤層が必要であるという問題が取り上げられている。このような複合材料中では、ＥＶＯＨ層を、芳香族ジカルボン酸及び脂肪族ジアミンに由来する単位１０〜４０モル％と、脂肪族モノマーに由来する単位６０〜９０モル％とからなるコポリアミドを基礎とする層と組み合わせることが提案されている。この実施例では、６Ｔ単位２５モル％を含むＰＡ６１２／６Ｔ及び６Ｔ単位３０モル％を含むＰＡ６１２／６Ｔが使用されている。しかしながら、同時押出されたＥＶＯＨ層への付着は、１．２〜２．３Ｎ／ｍｍで、たいていの工業的用途に対して十分ではない。更に、これらの典型的なコポリアミドは、特許文献６の表３が示すように、１９８℃又は１９７℃のクリスタリット融点Ｔmを有することが加わる。従って、この熱形状安定性は不十分である。このコポリアミドの機械特性について、特許文献５には述べられていない。
【０００６】
自動車用途にとって、エンジンルーム内では、ポリアミドが少なくとも２４０℃のクリスタリット融点Ｔm並びに十分な結晶度を有するポリアミド−ＥＶＯＨ複合材料が望ましい。この基準は、市場で入手可能な、結晶性の部分芳香族ポリアミドにより満たされる。しかしながら、その機械特性は悪く、特に耐衝撃性が悪くかつ破断点伸びが低いため、これはこの種の用途にとっては適していない。特許文献７には多様な耐衝撃性改質剤をそれぞれ３０質量％有するＰＡ６Ｔ／６Ｉ／６６若しくはＰＡ１０Ｔ／ＴＭＤＴからなる成形材料の測定が示されていて；この破断点伸びは、３〜６％である。特許文献８は更なる情報を記載している；この比較例２２は、耐衝撃性が改質されたＰＡ６Ｔ／６Ｉ／６６からなる８００μｍの厚さの層と、ＥＴＦＥからなる２００μｍの厚さの層を含む管を示し、この場合、この管の破断点伸びは１３％である。比較例２４では、ポリアミド層は、耐衝撃性が改質されたＰＡ９Ｔからなり、そのジアミン部分は、１，９−ノナンジアミンと２−メチル−１，８−オクタンジアミンとからなる５０：５０の異性体混合物である相応する管を示し；この場合の破断点伸びは２２％である。最後に、比較例２７は、ポリアミド層が、耐衝撃性が改質された他のＰＡ６Ｔ／６Ｉ／６６からなる相応する管を記載し；この場合に、破断点伸びは１８％である。しかしながら、管のより高い破断点伸びが望ましく、多くの用途の場合に１００％を越えるのが望ましい。この問題は、ここでの場合に、ＥＶＯＨが比較的脆く、従って、良好な機械特性を有する管を得ることができるように、高い耐衝撃性及び延性を有する２つの層の間に挟み込まなければならないということにより更に深刻化する。
【先行技術文献】
【特許文献】
【０００７】
【特許文献１】米国特許第7 175 896号明細書
【特許文献２】国際公開第2005/018891号
【特許文献３】欧州特許出願公開第2 666 823号明細書
【特許文献４】米国特許出願公開第2010/0035116号明細書
【特許文献５】国際公開第2011/084423号
【特許文献６】国際公開第2012/106309号
【特許文献７】欧州特許出願公開第2857456号明細書
【特許文献８】米国特許出願公開第2014/0299220号明細書
【発明の概要】
【発明が解決しようとする課題】
【０００８】
従って、本発明の課題は、１つのＥＶＯＨ層と少なくとも２つのポリアミド層とからなり、高い熱形状安定性並びに高い耐衝撃性及び高い破断点伸びを有し、かつ良好な層付着が更に得られる複合材料を提供することにある。更に、極めて僅かな量のオリゴマーしか溶出されず、かつそれによりエンジンに燃料供給する場合に閉塞しない内層材料の使用を可能にすることが好ましい。
【課題を解決するための手段】
【０００９】
この課題は、次の層：
Ｉ．  少なくとも４０質量％、好ましくは少なくとも５０質量％、特に好ましくは少なくとも６０質量％、殊に好ましくは少なくとも７０質量％、更に特に好ましくは少なくとも８０質量％が、次の成分を含む成形材料からなる第１の層（層Ｉ）：
１）  次の
α）  ヘキサメチレンジアミンとテレフタル酸との組み合わせ、４１〜９０モル％、好ましくは４２〜８５モル％、特に好ましくは４３〜８０モル％、殊に好ましくは４４〜７５モル％、更に特に好ましくは４５〜７０モル％、並びに
β）  ヘキサメチレンジアミンと８〜１９個のＣ原子を有する線状脂肪族ジカルボン酸との組み合わせ、５９〜１０モル％、好ましくは５８〜１５モル％、特に好ましくは５７〜２０モル％、殊に好ましくは５６〜２５モル％、更に特に好ましくは５５〜３０モル％
に由来するモノマー単位からなる部分芳香族コポリアミド６０〜９９質量部、好ましくは６５〜９８質量部、特に好ましくは６８〜９７質量部、殊に好ましくは７０〜９６質量部、
ここで、モル％の記載は、α）及びβ）の合計を基礎とし、かつ上述のヘキサメチレンジアミンの最大２０％、好ましくは最大１５％、特に好ましくは最大１２％、殊に好ましくは最大８％、更に特に好ましくは最大５％又は最大４％は、等価量の他のジアミンに置き換えられていてもよく、及び／又は、上述のテレフタル酸の最大２０％、好ましくは最大１５％、特に好ましくは最大１２％、殊に好ましくは最大８％、更に特に好ましくは最大５％又は最大４％は、等価量の他の芳香族ジカルボン酸及び／又は１，４−シクロヘキサンジカルボン酸に置き換えられていてもよく、及び／又は、ヘキサメチレンジアミンと線状脂肪族ジカルボン酸とからなる繰り返し単位の最大２０％、好ましくは最大１５％、特に好ましくは最大１２％、殊に好ましくは最大８％、更に特に好ましくは最大５％又は最大４％は、６〜１２個のＣ原子を有するラクタム又はω−アミノカルボン酸に由来する、等価量の単位に置き換えられていてもよく、
２）  耐衝撃性改質剤としてオレフィン系コポリマー４０〜１質量部、好ましくは３５〜２質量部、特に好ましくは３２〜３質量部、殊に好ましくは３０〜４質量部、
ここで、１）及び２）の質量部の合計は１００であり；
ＩＩ．  少なくとも６０質量％、好ましくは少なくとも７０質量％、特に好ましくは少なくとも８０質量％、殊に好ましくは少なくとも９０質量％、更に特に好ましくは９５質量％が、ＥＶＯＨからなる成形材料からなる第２の層（層ＩＩ）；
ＩＩＩ．  ポリアミド成形材料からなる第３の層
を有する多層複合材料により解決される。
【発明を実施するための形態】
【００１０】
好ましくは、この層ＩＩは、層Ｉと層ＩＩＩとの間に配置されている。
【００１１】
８〜１９個のＣ原子を有する線状脂肪族ジカルボン酸として、次のものが挙げられる：オクタン二酸（コルク酸；Ｃ8）、ノナン二酸（アゼライン酸；Ｃ9）、デカン二酸（セバシン酸；Ｃ10）、ウンデカン二酸（Ｃ11）、ドデカン二酸（Ｃ12）、トリデカン二酸（Ｃ13）、テトラデカン二酸（Ｃ14）、ペンタデカン二酸（Ｃ15）、ヘキサデカン二酸（Ｃ16）、ヘプタデカン二酸（Ｃ17）、オクタデカン二酸（Ｃ18）及びノナデカン二酸（Ｃ19）。
【００１２】
特許請求の範囲に記載のように、任意に、ヘキサメチレンジアミンの一部は、他のジアミンに置き換えられていてもよい。ここで、原則として全てのジアミンが適している；例として次のジアミンが挙げられる：１，１０−デカンジアミン、１，１２−ドデカンジアミン、ｍ−キシリレンジアミン、ｐ−キシリレンジアミン、ビス−（４−アミノシクロヘキシル）−メタン、２−メチル−１，５−ペンタンジアミン、並びに１，４−ビス−アミノメチル−シクロヘキサン。もちろん、この種のジアミンの混合物も使用することができる。しかしながら、好ましくはヘキサメチレンジアミンの他に他のジアミンを使用しない。
【００１３】
特許請求の範囲に記載のように、任意に、テレフタル酸の一部は、他の芳香族ジカルボン酸又は１，４−シクロヘキサンジカルボン酸に置き換えられていてもよい。ここでは、原則として、全ての芳香族ジカルボン酸が適している；例として次のジカルボン酸が挙げられる：イソフタル酸、４，４′−ジフェニルジカルボン酸、４，４′−ジフェニルエーテルジカルボン酸、２，６−ナフタレンジカルボン酸、１，４−ナフタレンジカルボン酸並びに１，５−ナフタレンジカルボン酸。もちろん、この種のジカルボン酸の混合物も使用することができる。しかしながら、好ましくは、テレフタル酸の他に、他の芳香族ジカルボン酸及び／又は１，４−シクロヘキサンジカルボン酸を使用しない。同様に、特許請求の範囲に記載のように、任意に、ヘキサメチレンジアミンと線状脂肪族ジカルボン酸とからなる繰り返し単位の一部は、６〜１２個のＣ原子を有するラクタム若しくはω−アミノカルボン酸に置き換えられていてもよい。ヘキサメチレンジアミンと線状脂肪族ジカルボン酸とからなる繰り返し単位は、この場合、ラクタム若しくはω−アミノカルボン酸に由来する単位に相当する。６〜１２個のＣ原子を有するラクタム若しくはω−アミノカルボン酸は、例えばカプロラクタム、カプリルラクタム、ウンデカノラクタム、ω−アミノウンデカン酸、ラウリンラクタム並びにω−アミノドデカン酸である。ここで、１１又は１２個のＣ原子を有するラクタム若しくはω−アミノカルボン酸が好ましい。しかしながら、好ましくは、ヘキサメチレンジアミン及び線状脂肪族ジカルボン酸の他に、ラクタム若しくはω−アミノカルボン酸を使用しない。
【００１４】
部分芳香族コポリアミドの組成は、好ましくは、ISO 11357による２回目の昇温時に測定されたクリスタリット融点Ｔmが、２４０〜３００℃の範囲内、好ましくは２５０〜２９５℃の範囲内、特に好ましくは２６０〜２９０℃の範囲内にあるように選択される。複数の溶融ピークが出現する場合には、Ｔmは、メイン溶融ピークから算出される。
【００１５】
コポリアミドは、一般に、溶融重縮合により製造される。相応する方法は、先行技術である。これとは別に、他の公知の全てのポリアミド合成法も使用できる。
【００１６】
モノマーがモル比１：１で反応できることが保証される場合には、必然的にヘキサメチレンジアミンとテレフタル酸との等モルの組み合わせが存在する。この場合、ヘキサメチレンジアミンは、比較的揮発性であり、この理由から重縮合の間に損失量が生じることがあり、この損失量ははかり入れる量を多くすることにより補償しなければならないことを考慮することができる。更に、所定の末端基比率を調節するために、正確な化学量論から僅かな程度で相違することが必要となることもある。同様のことが、１）β）において、必然的に、ヘキサメチレンジアミンと８〜１９個の炭素原子を有する線状脂肪族ジカルボン酸との等モルの組み合わせについても当てはまる。
【００１７】
好ましい実施態様の場合に、部分芳香族ポリアミドにおいて、アミノ末端基の、アミノ末端基とカルボキシル末端基との合計に対する比の値は、０．３〜０．７、特に好ましくは０．３５〜０．６５である。アミノ末端基の割合は、当業者に公知の方法による重縮合の制御によって調節することができる。この制御は、例えば、使用したジアミン対使用したジカルボン酸の比率の変更により、モノカルボン酸の添加により、又はモノアミンの添加により行うことができる。更に、アミノ末端基の割合は、一方はアミノ末端基が豊富であり、他方はアミノ末端基が少ない、２種のコポリアミドを、顆粒として又は融液の形で混合することによって調節することもできる。
【００１８】
アミノ基含有率は、ｍ−クレゾール中のコポリアミドの溶液を過塩素酸によって滴定することにより決定することができる。カルボキシル基含有率の決定は、ｏ−クレゾール中のコポリアミドの溶液を、エタノール中のＫＯＨによって滴定することにより行うことができる。これらの方法は、当業者にとって周知である。
【００１９】
耐衝撃性改質剤は、殊に、次のモノマーの単位を含むオレフィン系コポリマーである：
ａ）  ２〜１２個のＣ原子を有する１種以上のα−オレフィン２０〜９９．９質量％、好ましくは３０〜９９．７質量％、
ｂ）  次のものから選択される１種以上のアクリル系化合物  ０〜５０質量％
−  アクリル酸又はメタクリル酸又はそれらの塩及び
−  アクリル酸又はメタクリル酸とＣ1〜Ｃ12−アルコールとのエステル、ここで、グリシジルアクリラート及びグリシジルメタクリラートのようなエポキシ基含有エステルは除外される、
ｃ）  オレフィン系不飽和エポキシド又はジカルボン酸無水物０．１〜５０質量％、
ここで、質量％の記載は、オレフィン系コポリマーを基準とし、その合計は最大で１００であることができる。その他に、他のコモノマーに由来する単位、例えばスチレン、又は非共役ジエンに由来する単位が存在していてもよいことを考慮することができる。
【００２０】
成分ｃ）が、不飽和ジカルボン酸無水物に由来する単位からなる場合、この単位は好ましくは０．１〜８質量％、特に好ましくは０．３〜５質量％存在する。
【００２１】
成分ｃ）が、オレフィン系不飽和エポキシドに由来する単位からなる場合、成分ｂ）のアクリル系化合物は、アクリル酸もメタクリル酸も含まない。
【００２２】
第１の実施態様の場合に、この耐衝撃性改質剤は、次のモノマー単位を含むオレフィン系コポリマーである：
−  エテンを基礎とするモノマー単位３５〜９４．９質量％、好ましくは４０〜９０質量％、特に好ましくは４５〜８５質量％、
−  ４〜８個のＣ原子を有する１−アルケンを基礎とするモノマー単位５〜６５質量％、好ましくは１０〜６０質量％、特に好ましくは１５〜５５質量％、
−  他のオレフィンを基礎とするモノマー単位０〜１０質量％、並びに
−  脂肪族不飽和ジカルボン酸無水物を基礎とするモノマー単位０．１〜２．５質量％、
ここで、個々の割合は、その質量％の記載の合計が１００となるように選択される。エテンを基礎するモノマー単位についての更なる本発明の下限値は、３４．９質量％、好ましくは３９．９質量％、特に好ましくは４４．９質量％であり、これについての更なる本発明の上限値は、好ましくは８９．９質量％、特に好ましくは８４．９質量％である。
【００２３】
オレフィン系コポリマーの場合に、４〜８個のＣ原子を有する１−アルケンとして、次の化合物が挙げられる：１−ブテン、１−ペンテン、１−ヘキセン、１−ヘプテン及び１−オクテン。もちろん、４〜８個のＣ原子を有する１−アルケンを基礎とするモノマー単位は、これらの化合物の混合物に由来していてもよい。
【００２４】
他のオレフィン（このモノマー単位はオレフィン系コポリマー中に０〜１０質量％含まれていてもよい）は、ここで種類について制限されない。これは、例えば非共役ジエン、プロペン、４−メチルペンテン−１又はスチレンのようなモノエン又はこれらの混合物であることができる。
【００２５】
第１の変更態様の場合に、他のオレフィン（このモノマー単位はオレフィン系コポリマー中に０〜１０質量％含まれていてもよい）は、非共役ジエンではない。
【００２６】
第２の変更態様の場合に、他のオレフィンは、スチレンではなく及び／又はプロペンでもない。
【００２７】
第３の変更態様の場合に、このオレフィン系コポリマーは、エテン、４〜８個のＣ原子を有する１−アルケン及び脂肪族不飽和ジカルボン酸無水物に由来するモノマー単位だけを含む。
【００２８】
第４の変更態様の場合に、４〜８個のＣ原子を有する１−アルケンは、１−ブテンである。
【００２９】
第５の変更態様の場合に、４〜８個のＣ原子を有する１−アルケンは、１−ヘキセンである。
【００３０】
第６の変更態様の場合に、４〜８個のＣ原子を有する１−アルケンは、１−オクテンである。
【００３１】
これらの変更態様は、互いに制限なく組み合わせることができる。
【００３２】
脂肪族不飽和ジカルボン酸無水物は、例えば、無水マレイン酸であることができるが、他の相応する化合物、例えばアコニット酸無水物、シトラコン酸無水物又はイタコン酸無水物も適している。
【００３３】
特許請求の範囲に記載のオレフィン系コポリマーは、公知のように製造することができ、ここでは、脂肪族不飽和ジカルボン酸無水物又はその前駆体、例えば相応する酸又は半エステルは、熱によって又は好ましくはラジカルによって、あらかじめ形成されたコポリマーと反応する。脂肪族不飽和ジカルボン酸無水物は、ここでは、他のモノマー、例えばフマル酸ジブチルエステル又はスチレンと組み合わせて反応させることができる。特許請求の範囲に記載のオレフィン系コポリマーは、多様なタイプが市場で入手可能である。
【００３４】
第２の実施態様の場合に、この耐衝撃性改質剤は、次のモノマー単位を含むオレフィン系コポリマーである：
−  エテンを基礎とするモノマー単位３５〜９４．９質量％、好ましくは４０〜９０質量％、特に好ましくは４５〜８５質量％、
−  プロペンを基礎とするモノマー単位５〜６５質量％、好ましくは１０〜６０質量％、特に好ましくは１５〜５５質量％、
−  他のオレフィン、例えば非共役ジエンを基礎とするモノマー単位０〜１０質量％、並びに
−  脂肪族不飽和ジカルボン酸無水物を基礎とするモノマー単位０．１〜２．５質量％、
ここで、個々の割合は、その質量％の記載の合計が１００となるように選択される。エテンを基礎するモノマー単位についての更なる本発明の下限値は、３４．９質量％、好ましくは３９．９質量％、特に好ましくは４４．９質量％であり、これについての更なる本発明の上限値は、好ましくは８９．９質量％、特に好ましくは８４．９質量％である。
【００３５】
第３の実施態様の場合に、この耐衝撃性改質剤は、少なくとも１つのポリビニル芳香族ブロックＡと、少なくとも１つのポリオレフィンブロックＢとを有する、水素化されかつ酸無水物で変性されたブロックコポリマーである。これらのブロックは、線状又は星形に配置されていてもよく、例えばＡ−Ｂ、Ａ−Ｂ−Ａ、Ｂ−Ａ−Ｂ、Ａ−Ｂ−Ａ−Ｂ、Ａ−Ｂ−Ａ−Ｂ−Ａ、Ｂ−Ａ−Ｂ−Ａ−Ｂ、（Ａ）Ｂ3，（Ｂ）Ａ3、（Ａ）（Ｂ−Ａ）3，（Ｂ）（Ａ−Ｂ）3等の種類の構造として配置されていてもよく、ここで、このブロックコポリマーの数平均分子量は、約１０，０００〜約８００，０００の範囲内、好ましくは約２０，０００〜約５００，０００の範囲内にある。ブロックコポリマー中のビニル芳香族化合物の割合は、好ましくは１０〜７０質量％、特に好ましくは１０〜５５質量％である。ゴム状のポリオレフィンブロックＢは、例えば、エチレン／プロピレン単位、エチレン／ブチレン単位又はエチレン／ペンチレン単位を含み；このブロックは、共役ジエン及び特にブタジエン、イソプレン、１，３−ペンタジエン、２，３−ジメチルブタジエン又はこれらの混合物の重合により並びに引き続く選択的水素化により得られる。この場合、重合したジエン部分の脂肪族二重結合の少なくとも８０％、好ましくは少なくとも９０％、特に好ましくは少なくとも９４％が水素化される。ポリビニル芳香族ブロックの製造のために使用されたビニル芳香族化合物は、通常ではスチレンであるが；例えばα−メチルスチレン等を使用することもできる。この水素化されたブロックコポリマーは、コハク酸無水物基０．１〜８質量％、好ましくは０．３〜５質量％を含み、この基は、水素化の前又は好ましくは水素化の後に、不飽和ジカルボン酸又はその無水物、例えばマレイン酸無水物、シトラコン酸、イタコン酸等との反応によって導入される。この種の酸無水物で改質された、水素化されたビニル芳香族／共役ジエン−ブロックコポリマーの製造は先行技術であり；適切なタイプは市場で、例えばKraton（登録商標）FG1901Xの商品名で入手できる。これは、３０質量％のポリスチレン割合及び１．４〜２質量％のコハク酸無水物基の含有率を有するＳＥＢＳ型（スチレン−エチレン／ブチレン−スチレン）の線状トリブロックコポリマーである。
【００３６】
第４の実施態様の場合に、この耐衝撃性改質剤は、次の混合物である：
−  次のモノマーの単位を含むオレフィン系コポリマー５〜９５質量％：
ａ）  ２〜１２個のＣ原子を有する１種以上のα−オレフィン２０〜９９．９質量％、
ｂ）  アクリル酸又はメタクリル酸の、Ｃ1〜Ｃ12−アルコールとのエステル０〜５０質量％、ここで、エポキシ基含有エステルは除外される、及び
ｃ）  オレフィン系不飽和エポキシド０．１〜５０質量％、
ここで、質量％の記載は、オレフィン系コポリマーを基準とし、その合計は最大１００であり、かつ
−  次のモノマーの単位を含むオレフィン系コポリマー９５〜５質量％：
ａ）  ２〜１２個のＣ原子を有する１種以上のα−オレフィン４２〜９９．９質量％、
ｂ）  アクリル酸又はメタクリル酸の、Ｃ1〜Ｃ12−アルコールとのエステル０〜５０質量％、ここで、エポキシ基含有エステルは除外される、及び
ｃ）  オレフィン系不飽和ジカルボン酸無水物０．１〜８質量％、
ここで、質量％の記載は、オレフィン系コポリマーを基準とし、その合計は最大１００である。
【００３７】
２〜１２個のＣ原子を有するα−オレフィンは、例えばエテン、プロペン、１−ブテン、１−ペンテン、４−メチルペンター１−エン、１−ヘキセン、１−ヘプテン、１−オクテン、１−ノネン、１−デセン、１−ウンデセン及び１−ドデセンから選択され、ここで、エテンが好ましい。
【００３８】
アクリル酸又はメタクリル酸のエステルの例として、殊に、メチルアクリラート、エチルアクリラート、ｎ−ブチルアクリラート、イソブチルアクリラート、２−エチルヘキシルアクリラート、メチルメタクリラート、エチルメタクリラート、ｎ−ブチルメタクリラート及び２−エチルヘキシルメタクリラートが挙げられる。
【００３９】
オレフィン系不飽和エポキシドの例は、殊に、グリシジルエステル及びグリシジルエーテル、例えばグリシジルアクリラート、グリシジルメタクリラート、グリシジルマレアート、グリシジルイタコナート、ビニルグリシジルエーテル及びアリルグリシジルエーテルである。
【００４０】
オレフィン系不飽和ジカルボン酸無水物の例は、無水マレイン酸、イタコン酸無水物、シトラコン酸無水物、２，３−ジメチルマレイン酸無水物、及び（２．２．２）−ビシクロオクタ−５−エン−２，３−ジカルボン酸無水物である。
【００４１】
第５の実施態様の場合に、この耐衝撃性改質剤は、次の混合物である：
−  第１の実施態様の耐衝撃性改質剤７０〜９９質量％、及び
−  次のモノマーの単位を含むオレフィン系コポリマー１〜３０質量％：
ａ）  ２〜１２個のＣ原子を有する１種以上のα−オレフィン２０〜９９．９質量％、
ｂ）  アクリル酸又はメタクリル酸の、Ｃ1〜Ｃ12−アルコールとのエステル０〜５０質量％、ここで、エポキシ基含有エステルは除外される、及び
ｃ）  オレフィン系不飽和エポキシド０．１〜５０質量％、
ここで、質量％の記載は、オレフィン系コポリマーを基準とし、その合計は最大１００である。
【００４２】
ここで使用されたオレフィン系コポリマーの詳細は、第４の実施態様の場合に記載されたのと同じである。
【００４３】
第６の実施態様の場合に、この耐衝撃性改質剤は、次の混合物である：
−  第２の実施態様の耐衝撃性改質剤７０〜９９質量％、及び
−  次のモノマーの単位を含むオレフィン系コポリマー１〜３０質量％：
ａ）  ２〜１２個のＣ原子を有する１種以上のα−オレフィン２０〜９９．９質量％、
ｂ）  アクリル酸又はメタクリル酸の、Ｃ1〜Ｃ12−アルコールとのエステル０〜５０質量％、ここで、エポキシ基含有エステルは除外される、及び
ｃ）  オレフィン系不飽和エポキシド０．１〜５０質量％、
ここで、質量％の記載は、オレフィン系コポリマーを基準とし、その合計は最大１００である。
【００４４】
ここで使用されたコポリマーの詳細は、第４の実施態様の場合に記載されたのと同じである。
【００４５】
第７の実施態様の場合に、この耐衝撃性改質剤は、次の混合物である：
−  第１の実施態様の耐衝撃性改質剤５０〜９９質量％、及び
−  第３の実施態様の水素化されかつ酸無水物で変性されたブロックコポリマー１〜５０質量％。
【００４６】
第８の実施態様の場合に、この耐衝撃性改質剤は、次の混合物である：
−  第２の実施態様の耐衝撃性改質剤５０〜９９質量％、及び
−  第３の実施態様の水素化されかつ酸無水物で変性されたブロックコポリマー１〜５０質量％。
【００４７】
これらの実施態様は、例示に過ぎない。本発明の範囲内で、ここに挙げられていない他の耐衝撃性改質剤を使用することもできる。この場合、第１の実施態様は特に好ましい、というのもこの種の成形材料は特に高い耐熱老化性を有するためである。更に、第１の実施態様の耐衝撃性改質剤を同様に含む第５及び第７の実施態様も好ましい。
【００４８】
本発明により使用された、層Ｉの成形材料は、成分１）及び２）の他に、場合により他の添加物を含み、これらを合わせて１００質量％になり、かつ好ましくはこれを少なくとも０．０１質量％含む。この他の添加物は、例えば次のものである：
ａ）  安定剤、
ｂ）  他のポリマー、
ｃ）  可塑剤、
ｄ）  顔料及び／又は染料
ｅ）  導電性を高める添加物及び
ｆ）  加工助剤。
【００４９】
好ましい実施態様の場合に、この成形材料は、有効量の銅を含む安定剤を含む。この安定剤は、特に、ポリアミドマトリックス中に可溶性の銅化合物である。好ましくは、この銅化合物はアルカリ金属ハロゲン化物と組み合わせられる。
【００５０】
所定の実施態様の場合に、この安定剤は、アルカリ金属ハロゲン化物と組み合わせた、銅（Ｉ）塩、例えば酢酸銅、ステアリン酸銅、有機銅錯化合物、例えば銅アセチルアセトナート、ハロゲン化銅等である。
【００５１】
所定の実施態様の場合に、この銅を含む安定剤は、ヨウ化銅及び臭化銅から選択されるハロゲン化銅と、リチウム、ナトリウム及びカリウムのヨウ化物及び臭化物から選択されるアルカリ金属ハロゲン化物とを含む。
【００５２】
好ましくは、この銅を含む安定剤は、この成形材料が、銅２０〜２０００ｐｐｍ、特に好ましくは銅３０〜１５００ｐｐｍ、殊に好ましくは銅４０〜１０００ｐｐｍを含むように添加される。
【００５３】
更に、この銅を含む安定剤は、アルカリ金属ハロゲン化物の銅化合物に対する質量比の値が、２．５〜１２の範囲内、特に好ましくは６〜１０の範囲内にあるように構成されているのが好ましい。アルカリ金属ハロゲン化物と銅化合物との組み合わせは、一般に、成形材料中で約０．０１質量％〜約２．５質量％含まれている。
【００５４】
この銅を含む安定剤は、例えば自動車のエンジンフード下で使用する場合に、長期間の熱老化に対する保護を提供する。
【００５５】
他の好ましい実施態様の場合に、この成形材料は、有効量の酸化安定剤を含み、特に好ましくは、有効量の酸化安定剤を、有効量の銅を含む安定剤と組み合わせて含む。適切な酸化安定剤は、例えば芳香族アミン、立体障害フェノール、ホスフィット、ホスホニット、チオ相乗剤、ヒドロキシルアミン、ベンゾフラノン誘導体、アクリロイルにより変性されたフェノールなどである。この種の酸化安定剤は、多数のタイプで、例えば商品名Naugard 445、Irganox 1010、Irganox 1098、Irgafos 168、P-EPQ又はLowinox DSTDPとして市場で入手できる。一般に、この成形材料は、酸化安定剤を約０．０１〜約２質量％、好ましくは約０．１〜約１．５質量％含む。
【００５６】
更に、この成形材料は、ＵＶ安定剤又はＨＡＬＳ型の光安定剤を含んでいてもよい。適切なＵＶ安定剤は、まず、有機ＵＶ吸収剤、例えばベンゾフェノン誘導体、ベンゾトリアゾール誘導体、オキサルアニリド又はフェニルトリアジンである。ＨＡＬＳ型の光安定剤は、テトラメチルピペリジン誘導体であり；これは、ラジカル捕捉剤として作用する防止剤である。ＵＶ安定剤と光安定剤とを、好ましくは組み合わせて使用することもできる。この両方は、多数のタイプで市場で入手可能であり、この添加に関して、製造元の記載に従うことができる。
【００５７】
この成形材料は、更に、加水分解安定剤、例えばモノマー、オリゴマー又はポリマーのカルボジイミド又はビスオキサゾリンを含むことができる。
【００５８】
成形材料中に添加物として含まれていてもよい他のポリマーは、例えば脂肪族ポリアミド、ポリエーテルアミド又はポリテトラフルオロエチレン（ＰＴＦＥ）である。
【００５９】
適切な脂肪族ポリアミドは、例えばＰＡ４６、ＰＡ６６、ＰＡ６８、ＰＡ６１０、ＰＡ６１２、ＰＡ６１３、ＰＡ４１０、ＰＡ４１２、ＰＡ８１０、ＰＡ１０１０、ＰＡ１０１２、ＰＡ１０１３、ＰＡ１０１４、ＰＡ１０１８、ＰＡ１２１２、ＰＡ６、ＰＡ１１及びＰＡ１２並びに、これらのタイプに由来するコポリアミドである。好ましくは、部分芳香族コポリアミド、場合により脂肪族ポリアミド並びに場合によりポリエーテルアミドから構成されたこの成形材料のポリアミド割合は、脂肪族ポリアミドを１０質量％未満、特に好ましくは８質量％未満、殊に好ましくは５質量％未満、更に特に好ましくは３質量％未満、又は好ましくは少なくとも脂肪族ポリアミドとポリエーテルアミドの合計を好ましくは１０質量％未満、特に好ましくは８質量％未満、殊に好ましくは５質量％未満、更に特に好ましくは３質量％未満含む。
【００６０】
ポリアミドの場合の可塑剤及びその使用は公知である。ポリアミドに適している可塑剤に関する一般的な概要は、Gaechter/Mueller著、Kunststoffadditive, C. Hanser Verlag, 第２版、２９６頁から読み取ることができる。
【００６１】
可塑剤として適した通常の化合物は、例えばアルコール成分中に２〜２０個のＣ原子を有するｐ−ヒドロキシ安息香酸のエステル又はアミン成分中に２〜１２個のＣ原子を有するアリールスルホン酸のアミド、好ましくはベンゼンスルホン酸のアミドである。
【００６２】
可塑剤として、特にｐ−ヒドロキシ安息香酸エチルエステル、ｐ−ヒドロキシ安息香酸オクチルエステル、ｐ−ヒドロキシ安息香酸−ｉ−ヘキサデシルエステル、トルエンスルホン酸−ｎ−オクチルアミド、ベンゼンスルホン酸−ｎ−ブチルアミド又はベンゼンスルホン酸−２−エチルヘキシルアミドが挙げられる。
【００６３】
適切な顔料及び／又は染料は、例えばカーボンブラック、酸化鉄、硫化亜鉛、ウルトラマリン、ニグロシン、パール光沢顔料及び金属フレークである。
【００６４】
導電性を高める添加物は、例えば導電性カーボンブラック又はカーボンナノチューブである。
【００６５】
適切な加工助剤は、例えばパラフィン、脂肪アルコール、脂肪酸アミド、ステアラート、例えばステアリン酸カルシウム、パラフィンワックス、モンタン酸エステル又はポリシロキサンである。
【００６６】
この成形材料は、個々の成分から当業者に公知のように、融液の形で混合することにより製造される。
【００６７】
第２の層のＥＶＯＨは、エチレンとビニルアルコールとからなるコポリマーである；これは、ときにはＥＶＡＬとも言われる。コポリマー中のエチレン含有量は、一般に２２〜６０モル％、特に２８〜４５モル％である。多数のタイプが市場で入手できる。例えば、Kuraray EVAL Europe社のカタログ「Introduction to Kuraray EVALTM Resins」、バージョン１．２／９８１０が指摘される。この成形材料は、ＥＶＯＨの他に、先行技術に従って、遮断層用途のために通常の他の添加物を含んでいてもよい。この種の添加物は、一般に、ＥＶＯＨ供給元のノウハウである。
【００６８】
第３の層のポリアミド成形材料は、第１の層のポリアミド成形材料と同じ種類であることができる。これとは別に、このポリアミド成形材料は、脂肪族ポリアミドを基礎として構成されていてもよい。適切な脂肪族ポリアミドは、例えばＰＡ４６、ＰＡ６６、ＰＡ６８、ＰＡ６１０、ＰＡ６１２、ＰＡ６１３、ＰＡ４１０、ＰＡ４１２、ＰＡ８１０、ＰＡ１０１０、ＰＡ１０１２、ＰＡ１０１３、ＰＡ１０１４、ＰＡ１０１８、ＰＡ１２１２、ＰＡ６、ＰＡ１１及びＰＡ１２並びに、これらのタイプに由来するコポリアミドである。この場合、クリスタリット融点Ｔmが、１９０℃を越える、特に好ましくは２００℃を越える、殊に好ましくは２１０℃を越える脂肪族ポリアミドが好ましい。
【００６９】
脂肪族ポリアミドを基礎とするポリアミド成形材料は、少なくとも４０質量％、好ましくは少なくとも５０質量％、特に好ましくは少なくとも６０質量％、殊に好ましくは少なくとも７０質量％が脂肪族ポリアミドを含み；これは更に、例えば第１の層の成形材料について記載したような種類の、耐衝撃性改質剤並びに通常の添加物を含むことができる。
【００７０】
本発明による多層複合材料は、平坦な複合材料として存在していてもよく、例えばプレート又はシート若しくはフィルム(Folie)として、例えば包装シート若しくはフィルムとして（この場合、ＥＶＯＨの遮断作用は、ガス、例えば酸素又は二酸化炭素に対して利用される）、又はオフショア採収用のフレキシブル管の場合に耐摩耗性テープとして存在してもよい。
【００７１】
好ましい実施態様の場合に、本発明による多層複合材料は、中空成形品であり、なによりも管又は容器である。この中には、例えば燃料導管、液圧導管、ブレーキ導管、クラッチ導管又は冷却液導管、ブレーキ液容器又は燃料容器が含まれる。他の用途は、例えば石油又はガス生産工業における剛性管又はフレキシブル管のためのライナー、又は熱い液体を搬送するアンビリカルチューブ（Leitung von Umbilicals）である。内層がガソリン又はバイオディーゼルと接触する場合、この内層は好ましくは銅安定剤を含まない。
【００７２】
意外にも、特許請求の範囲に記載された部分芳香族コポリアミドを基礎とする層は、ＥＶＯＨ層上に良好に付着することが見出された。用途に応じて更に強固な付着が要求される場合には、これを、定着剤層を間に挟むことで達成することができる。適切な定着剤は、例えば、第１の層とも、第２の層とも相溶性であるポリアミド又はポリアミドブレンド、例えばＰＡ６を基礎とする成形材料、ＰＡ６６を基礎とする成形材料、特許請求の範囲に記載の、ＰＡ６及び／又はＰＡ６６を含む、耐衝撃性が改質された部分芳香族ポリアミドを基礎とする成形材料、又はUS 7 175 896から公知のような定着剤、例えば酸無水物で官能化されたゴムを用いて耐衝撃性を改質することができるＰＡ６／ＰＡ６１２ブレンドである。
【００７３】
本発明による多層複合材料を、可燃性の液体、ガス又は粉塵、例えば燃料又は燃料蒸気の導通又は貯蔵のために使用する場合、この複合材料に所属する層の１つ又は付加的な内層が導電性を備えていることが推奨される。これは、先行技術の全ての方法により導電性添加物を配合することによって行うことができる。導電性添加物として、例えば導電性カーボンブラック、金属フレーク、金属粉、金属化されたガラスビーズ、金属化されたガラス繊維、金属繊維（例えばステンレス鋼製）、金属化されたホイスカー、炭素繊維（金属化されていてもよい）、固有導電性ポリマー又はグラファイトフィブリルを使用することもできる。異なる導電性添加物の混合物を使用することもできる。
【００７４】
好ましい場合には、この導電性層は、導通されるべき媒体又は貯蔵されるべき媒体と直接接触して存在し、かつ最大１０9Ω／スクウェアの比表面抵抗を有する。多層管の抵抗を決定する測定方法は、２００４年１１月発行のSAE J 2260に説明されている。
【００７５】
本発明による多層複合材料が中空成形品又は中空異形材（例えば管）として構成される場合、この多層複合材料は更に付加的なエラストマー層で外側が被覆されていてもよい。外側被覆のために、架橋性ゴム材料も、熱可塑性エラストマーも適している。この外側被覆は、付加的な定着剤を使用しても又は使用しなくても、多層複合材料に塗布することができ、例えば、横方向押出ヘッドを経る押出によるか又は押し出して仕上げられた多層管の上にあらかじめ製造されたエラストマーホースを被せることにより設けることができる。一般に、この外側被覆は、０．１〜４ｍｍ、好ましくは０．２〜３ｍｍの厚さを有する。
【００７６】
適切なエラストマーは、例えばクロロプレンゴム、エチレン／プロピレンゴム（ＥＰＭ）、エチレン／プロピレン／ジエンゴム（ＥＰＤＭ）、エピクロロヒドリンゴム（ＥＣＯ）、塩素化ポリエチレン、アクリラートゴム、クロロスルホン化ポリエチレン、シリコーンゴム、サントプレン(Santoprene)、ポリエーテルエステルアミド又はポリエーテルアミドである。
【００７７】
多層複合材料の製造は、一段階又は多段階で、例えば多成分射出成形、同時押出成形、同時押出ブロー成形（例えば、三次元ブロー成形、開放した金型部分中でのパリソン押出成形、三次元パリソンマニピュレーション、サクションブロー成形、三次元サクションブロー成形、シーケンシャルブロー成形）による一段階法で、又は例えばUS 5 554 425に記載されたような多段階法で行うことができる。
【００７８】
次の表中に、例示的に可能な層構成を示す。これらの例は、説明のためだけのものであり、本発明の範囲を制限するものではない。この示された層構成は、一般に形状とは無関係であり、つまりシート若しくはフィルムについても通用する。しかしながら、この層構成は、中空異形材のような中空成形品、例えば管、又は容器について特に通用し；この場合に、ａ）の層が外側の層である。
2016172447.tif 000002
2016172447.tif 000003
【００７９】
本発明による複合材料は、高い熱形状安定性、極めて良好な耐衝撃性及び高い破断点伸びを示す。この層付着は、定着剤なしでも既に良好であり、この層付着はたいていの用途にとって十分である。更に、層Ｉの本発明により使用される成形材料からは、この成形材料が内層として存在する場合に、極めて少量のオリゴマーが溶出されるだけであり；従って、エンジンに燃料供給する際に閉塞を引き起こさないことが明らかになった。本発明による管の燃料成分に対する遮断効果は極めて良好である。
【００８０】
本発明を、次に例示的に説明する。
【００８１】
この実施例において、次の材料が使用された：
ＰＡ６Ｔ／６１２：製造例１参照
カラーバッチ：ＰＡ１２  ８０質量％とカーボンブラック２０質量％との混合物
TAFMER（登録商標）MH7010：三井化学株式会社の、酸無水物により改質されたエチレン−ブチレンゴム
ステアリン酸カルシウム：加工助剤
Polyad（登録商標）PB201 Iodide：ヨウ化銅とアルカリ金属ハロゲン化物を基礎とする銅を含む安定剤
Naugard（登録商標）445：酸化安定剤（芳香族アミン）
定着剤：ＰＡ６１２  ６２．１３質量部、ＰＡ６  １５．９３質量部、可塑剤（ＢＢＳＡ）７．９７質量部、耐衝撃性改質剤１１．１５質量部及び安定剤１．２２質量部からなる成形材料
ＥＶＯＨ：EVAL（登録商標）FP101B、クラレ社の、エチレン３２モル％を有するＥＶＯＨ
ＰＡ１２：VESTAMID（登録商標）LX9002、耐衝撃性が改質された、可塑化されたＰＡ１２押出成形材料
HI-PA6T/612：本発明により使用された耐衝撃性が改質されたＰＡ６Ｔ／６１２成形材料
製造例１（ＰＡ６Ｔ／６１２ ５０：５０）：
重縮合槽中に、ヘキサメチレンジアミン１２．６２１ｋｇ、テレフタル酸９．０２１ｋｇ、ドデカン二酸１３．３５６ｋｇ、蒸留水１５．０００ｋｇ及び次亜リン酸の５０質量％の水溶液３．５３ｇを装入した。この装填材料を１８０℃で溶融し、２２５℃／２２ｂａｒで３時間撹拌した。１０ｂａｒに連続的に放圧しながら、３００℃に加熱し、この温度で再び放圧した。０．５ｂａｒに達したときに、この槽を空にし、生成物を顆粒化した。この顆粒を、ドラム乾燥器中で後縮合させ、所望の分子量に到達させた。
【００８２】
クリスタリット融点Ｔm：２７８℃（メインピーク）。
【００８３】
本発明により使用した成形材料の製造（ＨＩ−ＰＡ６Ｔ／６１２）：
製造されたＰＡ６Ｔ／６１２  ６５．３８質量部、TAFMER MH7010  ３０質量部、カラーバッチ２．５質量部、Polyad PB201 Iodide  １．２質量部、Naugard 445  ０．６質量部及びステアリン酸カルシウム０．３２質量部を装填した。成形材料を、これらの個々の成分から、溶融混合によって混練装置中で製造し、ストランドとして排出し、顆粒化しかつ乾燥させた。
【００８４】
対照：
IDE社のME 45/4 x 25D型の単層管押出装置で、本発明により使用した成形材料からなる、外径８．０ｍｍ及び壁厚１．０ｍｍの単層管を、２８０℃で、１００ｒｐｍの回転数で製造した。
【００８５】
実施例１〜３：
Bellaform社の多層管装置で、それぞれ外径８．０ｍｍ及び全壁厚１．０ｍｍの多層管を製造した。この層構成は表１に示されている。
【００８６】
試験：
ａ）  引張試験：単層管及び多層管を、DIN EN ISO 527-1に準拠して、１００ｍｍ／ｍｉｎの引取速度で試験した。この試験体は、約２００ｍｍの長さであり、取付部の長さは１００ｍｍであり、ひずみゲージの間隔は５０ｍｍであった。
【００８７】
ｂ）  衝撃曲げ試験：単層管及び多層管の耐衝撃性の測定を、DIN 73378に準拠して、２３℃及び−４０℃で行った。このために、長さ約１００ｍｍの１０本の管片をそれぞれ使用した。
【００８８】
ｃ）  ドロップハンマー試験：ドロップハンマー試験を、SAE仕様書に従って実施した。この場合、特定の重りを規定の落下高さから試験体に落とした。この試験によって、SAE J2260及びSAE J844に従って、衝撃作用時の単層管及び多層管の耐衝撃性の挙動を決定した。それぞれ１０本の試験体を−４０℃で測定し、負荷の後に、損傷について視覚的に調査した。
【００８９】
ｄ）  分離試験：この分離試験を、Zwick社のBZ 2.5/TN1S型の引張試験機で実施し、この引張試験機には、試験体のそれぞれの層を互いに分離できるように、引張装置及び回転する金属歯車が固定されている。DIN EN ISO 2411に準拠する分離試験によって、２つの層を互いに分離するのに要する力を測定することにより、２つの層間の付着を評価した。このために、多層管から切断装置を用いて長さ２０ｃｍの管片を縦方向に三等分した。
【００９０】
この測定の開始前に、ノギスを用いて試験体の幅を多様な箇所で数回測定し、この平均値を評価ソフトウェアに入力した。その後、層の分離された端部をクランプに挟み、このクランプを連続的に９０°の角度で第２の層から引き剥がした。
【００９１】
この層を、５０ｍｍ／ｍｉｎの試験速度で相互に引き剥がし、これに並行して、ミリメートルで示す経路に対するニュートンで示す、要した力のグラフを記録した。このグラフから、付着する接触面の幅に関する、Ｎ／ｍｍで示す分離抵抗を算出した。
【００９２】
ｅ）  燃料透過性：この浸透試験によって、６０℃での静止状態での貯蔵で、１日当たりで、管１メートル当たり又は管の内面積１平方メートル当たりで、どの程度の燃料が燃料導管を通して浸透するのかを決定した。このため、それぞれ長さ３００ｍｍの管片を秤量し、引き続き、ＣＥ１０（トルエン４５体積％、イソオクタン４５体積％及びエタノール１０体積％の組成）３００ｍｌを満たし、端部を閉鎖した。満たされた管を再度秤量して、所定の時間内での質量損失及びそれによる透過された燃料質量を決定できる。有効な浸透長さはこの場合に、２８５ｍｍであった。
【００９３】
この結果は、表１中に示されている。
【００９４】
オリゴマー溶出抵抗性：
このオリゴマー溶出抵抗性(Oligomerauswaschbestaendigkeit)について、試験燃料によって、この管から、管１メートル当たりどのくらいの質量の可溶性及び不溶性の抽出物が溶出されるかを試験した。この試験のために、アルコール含有の試験燃料ＦＡＭ  Ｂ（トルエン４２．３体積％、イソオクタン２５．４体積％、エタノール４．３体積％、ジイソブチレン１２．７体積％、メタノール１５．０体積％及び脱イオン水０．５体積％）を、長さ２メートルの管片中で６０℃で７２時間貯蔵した。試験準備のために、管の一方の端部をそれぞれ金属球で閉鎖した。この試験体の約９５％を試験燃料で満たし、閉鎖し、引き続き循環空気炉中で６０℃で放置した。７２時間の試験時間が経過した後、この管を取り出し、室温に冷却し、短時間揺り動かして、管内壁に場合により付着する残留物を溶かした。この試験液体を、それぞれガラスビーカーに移し、０℃に冷却し、この温度で更に２４時間貯蔵した。試験液体中に含まれる不溶性の抽出物を、孔径０．０４５μｍのポリエーテルスルホン（ＰＥＳ）フィルターを介して吸引濾過し、秤量した。引き続き、この濾液を２４時間換気フード中で蒸発させ、残留物を秤量した。それぞれ３回測定を行った。
【００９５】
実施例１の管では、管１ｍ当たり不溶性抽出物１．２ｍｇ、及び、管１ｍ当たり、濾液の蒸発後の残留物１３５ｍｇが得られた。
【００９６】
比較のため：ＰＡ１２成形材料のVESTAMID（登録商標）X7293からなる単層管（この成形材料は、多層管において頻繁に内層として使用される）は、同じ手順で、管１ｍ当たり不溶性抽出物１５．９ｍｇ、及び、管１ｍ当たり、濾液の蒸発後の残留物８５３ｍｇが生じた。
【００９７】
表１：層構成及び試験結果
【表１】
2016172447.tif 000004
【００９８】
従って、本発明による管は、燃料導管に課せられた要求を満たす。
【００９９】
［発明の態様］
１．  次の層：
Ｉ．  少なくとも４０質量％が次の成分を含む成形材料からなる第１の層（層Ｉ）：
１）  次の
α）  ヘキサメチレンジアミンとテレフタル酸との組み合わせ４１〜９０モル％並びに
β）  ヘキサメチレンジアミンと８〜１９個のＣ原子を有する線状脂肪族ジカルボン酸との組み合わせ５９〜１０モル％
に由来するモノマー単位からなる部分芳香族コポリアミド６０〜９９質量部、
ここで、前記モル％の記載は、α）及びβ）の合計を基準とし、かつ前記ヘキサメチレンジアミンの最大２０％は、等価量の他のジアミンに置き換えられていてもよく、及び／又は、前記テレフタル酸の最大２０％は、等価量の他の芳香族ジカルボン酸及び／又は１，４−シクロヘキサンジカルボン酸に置き換えられていてもよく、及び／又は、ヘキサメチレンジアミンと線状脂肪族ジカルボン酸とからなる繰り返し単位の最大２０％は、６〜１２個のＣ原子を有するラクタム又はω−アミノカルボン酸に由来する等価量の単位に置き換えられていてもよく、
２）  耐衝撃性改質剤としてのオレフィン系コポリマー４０〜１質量部、
ここで、１）及び２）の質量部の合計は１００であり；
ＩＩ．  少なくとも６０質量％がＥＶＯＨからなる成形材料からなる第２の層（層ＩＩ）；
ＩＩＩ．  ポリアミド成形材料からなる第３の層
を含む、多層複合材料。
２．  層Ｉの前記成形材料は、他の添加物０．０１〜６０質量％を含有することを特徴とする、前記１に記載の多層複合材料。
３．  前記他の添加物の１つが、銅を含む安定剤であることを特徴とする、前記２に記載の多層複合材料。
４．  前記他の添加物の１つが、酸化安定剤であることを特徴とする、前記２又は３に記載の多層複合材料。
５．  層Ｉのコポリアミドのクリスタリット融点Ｔmは、ISO 11357による２回目の昇温時で測定して、２４０℃〜３００℃の範囲内であることを特徴とする、前記１から４までのいずれか１に記載の多層複合材料。
６．  層ＩＩの成形材料のＥＶＯＨは、エチレン単位２２〜６０モル％を含むことを特徴とする、前記１から５までのいずれか１に記載の多層複合材料。
７．  第３の層のポリアミド成形材料は、第１の層のポリアミド成形材料と同じ種類であることを特徴とする、前記１から６までのいずれか１に記載の多層複合材料。
８．  第３の層のポリアミド成形材料は、脂肪族ポリアミドを基礎として構成されていることを特徴とする、前記１から６までのいずれか１に記載の多層複合材料。
９．  前記多層複合材料は、１つ以上の他の層を含むことを特徴とする、前記１から８までのいずれか１に記載の多層複合材料。
１０．  前記多層複合材料は、シート若しくはフィルム、プレート又は中空成形品であることを特徴とする、前記１から９までのいずれか１に記載の多層複合材料。
１１．  前記中空成形品は、中空異形材、殊に管、又は容器であることを特徴とする、前記１０に記載の多層複合材料。
１２．  前記多層複合材料は、導電性層及びエラストマー外側被覆から選択される１つ以上の他の層を含む、前記１１に記載の多層複合材料。
１３．  前記多層複合材料は、燃料導管、液圧導管、ブレーキ導管、クラッチ導管、冷却液導管、石油生産工業若しくはガス生産工業における剛性管若しくはフレキシブル管用のライナー、又はアンビリカルチューブであることを特徴とする、前記１１又は１２に記載の多層複合材料。
１４．  前記多層複合材料が、ブレーキ液容器又は燃料容器であることを特徴とする、前記１１又は１２に記載の多層複合材料。